(57)【要約】【課題】配光が均一で輝度ムラ等の少ない高輝度の発光が得られる発光装置を提供する。【解決手段】無機絶縁材料からなり発光素子の搭載面を有する基体と、前記搭載面上に形成された素子接続端子と、前記搭載面に搭載され、前記素子接続端子と電気的に接続された発光素子と、前記発光素子の外側を覆うように前記搭載面上に設けられた樹脂封止層と、発光の取り出し部を覆うように前記樹脂封止層に接して設けられた、ガラス粉末とセラミックス粉末とを含むガラスセラミックス組成物の焼結体からなる光拡散板とを備える発光装置である。前記ガラスセラミックス組成物において、セラミックス粉末の含有量は、このセラミックス粉末とガラス粉末の含有量の合計に対して１０〜２０質量％の割合が好ましい。【選択図】図１
2014067965.tif 000002
【特許請求の範囲】
【請求項１】
無機絶縁材料からなり、発光素子が搭載される搭載部を含む搭載面を有する基体と、
前記基体の搭載面上に形成された素子接続端子と、
前記基体の搭載部に搭載され、前記素子接続端子と電気的に接続された発光素子と、
前記発光素子の外側を覆うように前記基体の搭載面上に設けられた樹脂封止層と、
前記発光素子からの発光の取り出し部を覆うように前記樹脂封止層に接して設けられた、ガラス粉末とセラミックス粉末とを含むガラスセラミックス組成物の焼結体からなる光拡散板
を備えることを特徴とする発光装置。
【請求項２】
前記ガラスセラミックス組成物において、前記セラミックス粉末の含有量は、該セラミックス粉末と前記ガラス粉末の含有量の合計に対して１０〜２０質量％の割合である請求項１に記載の発光装置。
【請求項３】
前記光拡散板は、２００〜３００μｍの厚さを有する請求項１または２に記載の発光装置。
【請求項４】
前記光拡散板は、可視光透過率が７５〜９０％である請求項１〜３のいずれか１項に記載の発光装置。
【請求項５】
前記セラミックス粉末は、アルミナ粉末である請求項１〜４のいずれか１項に記載の発光装置。
【請求項６】
前記ガラス粉末は、酸化物基準のモル％表示で、ＳｉＯ２を５７〜６５％、Ｂ２Ｏ３を１３〜１８％、Ａｌ２Ｏ３を３〜８％、ＣａＯを９〜２３％、Ｎａ２ＯおよびＫ２Ｏから選ばれる少なくとも１種を合計で０．５〜６％含有するガラス組成を有する請求項１〜５のいずれか１項に記載の発光装置。
【発明の詳細な説明】
【技術分野】
【０００１】
本発明は、発光装置に係り、特に、広がりが均一でムラの少ない高輝度の光を発する発光装置に関する。
【背景技術】
【０００２】
近年、発光ダイオード（ＬＥＤ）素子の高輝度化、白色化の進行に応じて、ＬＥＤ素子を搭載した発光装置を、一般照明用としてのみならず、中小型液晶バックライトや車載用ヘッドライトとして用いることが提案されている。
【０００３】
発光装置の価格の上昇を抑えて光束量を上げるために、一つのパッケージ内に小型で安価なＬＥＤ素子（チップ）を複数個並べて搭載したマルチチップタイプの発光装置が提案されているが、このような発光装置においては、以下に示す問題がある。すなわち、ＬＥＤ素子は点光源に近く、光の指向性がメリットとなっているが、前記マルチチップタイプの発光装置では、発光の広がり（配光）が不均一で、輝度や色調等のムラが生じやすいという問題があった。そのため、車載用ヘッドライトやプロジェクターのような、配光の均一性が高い光を必要とする用途には、マルチチップタイプの発光装置を使用することが難しかった。
【０００４】
ＬＥＤ素子を搭載した発光装置における配光の均一性を高め、輝度や色調等のムラ（以下、輝度ムラ等ということがある。）を解消するために、セラミックス粉末を分散させた樹脂製の光拡散板を、外付けカバーとして設置した構造が知られている。しかし、ＬＥＤ素子からの放射光や熱により光拡散板を構成する樹脂が劣化して、光拡散板の透過率が大きく減少するため、使用寿命が短く、長期に亘って高輝度の光を得ることができなかった。
【０００５】
また、透光性アルミナ、窒化アルミニウム、酸窒化アルミニウムのような、緻密質多結晶セラミックスからなる光拡散板を備えた発光装置が提案されている（例えば、特許文献１参照。）。しかしながら、特許文献１に記載された発光装置では、光拡散板の透過率が高すぎて拡散性が不十分であるため、配向の不均一や輝度ムラ等を改善できなかった。
【先行技術文献】
【特許文献】
【０００６】
【特許文献１】特開２００７−２５８２２８号公報
【発明の概要】
【発明が解決しようとする課題】
【０００７】
本発明は、上記問題を解決するためになされたものであって、配光が均一で輝度ムラ等の少ない高輝度の発光が得られる発光装置の提供を目的とする。
【課題を解決するための手段】
【０００８】
本発明の発光装置は、無機絶縁材料からなり、発光素子が搭載される搭載部を含む搭載面を有する基体と、前記基体の搭載面上に形成された素子接続端子と、前記基体の搭載部に搭載され、前記素子接続端子と電気的に接続された発光素子と、前記発光素子の外側を覆うように前記基体の搭載面上に設けられた樹脂封止層と、前記発光素子からの発光の取り出し部を覆うように前記樹脂封止層に接して設けられた、ガラス粉末とセラミックス粉末とを含むガラスセラミックス組成物の焼結体からなる光拡散板を備えることを特徴とする。
【０００９】
本発明の発光装置において、前記ガラスセラミックス組成物における前記セラミックス粉末の含有量は、該セラミックス粉末と前記ガラス粉末の含有量の合計に対して１０〜２０質量％の割合が好ましい。また、前記光拡散板は、２００〜３００μｍの厚さが好ましい。さらに、前記光拡散板の可視光透過率は、７５〜９０％が好ましい。そして、前記セラミックス粉末は、アルミナ粉末が好ましく、前記ガラス粉末は、酸化物基準のモル％表示で、ＳｉＯ２を５７〜６５％、Ｂ２Ｏ３を１３〜１８％、Ａｌ２Ｏ３を３〜８％、ＣａＯを９〜２３％、Ｎａ２ＯおよびＫ２Ｏから選ばれる少なくとも１種を合計で０．５〜６％含有するガラス組成を有するのが好ましい。
【発明の効果】
【００１０】
本発明の発光装置によれば、発光の広がりである配光が均一で、輝度ムラ等が少なく、輝度（光度）の高い光を得ることができる。特に、小型で比較的安価な発光素子を複数個搭載したマルチチップタイプの発光装置においても、配光特性が良好で輝度ムラ等の少ない高輝度の光を得ることができるので、発光装置の価格の低減と用途の拡大に資するところが大きい。
【図面の簡単な説明】
【００１１】
【図１】本発明の発光装置の一実施形態を示し、図１（ａ）は上面側から見た平面図であり、図１（ｂ）は図１（ａ）の発光装置をＸ−Ｘ’線で切断した断面図である。
【発明を実施するための形態】
【００１２】
以下、本発明の実施の形態について説明するが、本発明はこれに限定されるものではない。
【００１３】
本発明の実施形態の発光装置は、無機絶縁材料からなり、発光素子の搭載面を有する基体と、この基体の搭載面上に形成された素子接続端子と、基体の搭載部に搭載され、素子接続端子と接続された発光素子と、発光素子の外側を覆うように前記基板の搭載面上に設けられた樹脂封止層と、前記発光素子からの発光の取り出し部を覆うように配設された光拡散板とを備える。光拡散板は、ガラスセラミックス組成物の焼結体から構成されるものであり、樹脂封止層に接して配設されている。
【００１４】
光拡散板は、ガラス粉末とセラミックス粉末とを含むガラスセラミックス組成物の焼結体から構成される。
ガラスセラミックス組成物に含有されるガラス粉末としては、酸化物基準のモル％表示で、ＳｉＯ２を５７〜６５％、Ｂ２Ｏ３を１３〜１８％、Ａｌ２Ｏ３を３〜８％、ＣａＯを９〜２３％、Ｎａ２ＯおよびＫ２Ｏから選ばれる少なくとも１種を合計で０．５〜６％含有するガラス組成を有するものが好ましい。このような組成のガラス粉末を用いることで、十分に高い光透過率を有し、かつ光の拡散性も良好な光拡散板が得られる。
【００１５】
前記ガラス粉末の成分について、以下に説明する。ガラス成分の記載において「％」は、特に断りのない限り、酸化物換算のモル％表示を表す。
【００１６】
ＳｉＯ２は、ガラスのネットワークフォーマとなるものである。ＳｉＯ２の含有量が５７％未満の場合には、安定なガラスを得ることが難しく、また化学的耐久性も低下するおそれがある。一方、ＳｉＯ２の含有量が６５％を超える場合には、ガラス溶融温度（Ｔｓ）やガラス転移温度（Ｔｇ）が過度に高くなるおそれがある。ＳｉＯ２の含有量は、好ましくは５８％以上、より好ましくは５９％以上、特に好ましくは６０％以上である。また、ＳｉＯ２の含有量は、好ましくは６４％以下、より好ましくは６３％以下である。
【００１７】
Ｂ２Ｏ３は、ガラスのネットワークフォーマとなるものである。Ｂ２Ｏ３の含有量が１３％未満の場合には、ＴｓやＴｇが過度に高くなるおそれがある。一方、Ｂ２Ｏ３の含有量が１８％を超える場合には、安定なガラスを得ることが難しく、また化学的耐久性も低下するおそれがある。Ｂ２Ｏ３の含有量は、好ましくは１４％以上、より好ましくは１５％以上である。また、Ｂ２Ｏ３の含有量は、好ましくは１７％以下、より好ましくは１６％以下である。
【００１８】
Ａｌ２Ｏ３は、ガラスの安定性、化学的耐久性および強度を高めるために添加される。Ａｌ２Ｏ３の含有量が３％未満の場合には、ガラスが不安定となるおそれがある。一方、Ａｌ２Ｏ３の含有量が８％を超える場合には、ＴｓやＴｇが過度に高くなるおそれがある。Ａｌ２Ｏ３の含有量は、好ましくは４％以上、より好ましくは５％以上である。また、Ａｌ２Ｏ３の含有量は、好ましくは７％以下、より好ましくは６％以下である。
【００１９】
ＣａＯは、ガラスの安定性や結晶の析出性を高めるとともに、ＴｓやＴｇを低下させるために添加される。ＣａＯの含有量が９％未満の場合には、Ｔｓが過度に高くなるおそれがある。一方、ＣａＯの含有量が２３％を超える場合には、ガラスが不安定になるおそれがある。ＣａＯの含有量は、好ましくは１２％以上、より好ましくは１３％以上、特に好ましくは１４％以上である。また、ＣａＯの含有量は、好ましくは２２％以下、より好ましくは２１％以下、特に好ましくは２０％以下である。
【００２０】
Ｎａ２ＯおよびＫ２Ｏは、Ｔｇを低下させるために添加される。Ｎａ２ＯおよびＫ２Ｏの合計した含有量が０．５％未満の場合には、ＴｓやＴｇが過度に高くなるおそれがある。一方、Ｎａ２ＯおよびＫ２Ｏの合計した含有量が６％を超える場合には、化学的耐久性、特に耐酸性が低下するおそれがあり、電気的絶縁性も低下するおそれがある。Ｎａ２ＯおよびＫ２Ｏの合計した含有量は、０．８％以上５％以下が好ましい。
【００２１】
なお、光拡散板用のガラス粉末の組成は、必ずしも上記成分のみからなるものに限定されず、Ｔｇ等の諸特性を満たす範囲で他の成分を含有できる。この実施形態では鉛酸化物は含有していない。他の成分を含有する場合、その合計した含有量は１０％以下が好ましい。
【００２２】
このような光拡散板用のガラス粉末は、上記したような組成を有するガラスを溶融法によって製造し、乾式粉砕法や湿式粉砕法によって粉砕して得られる。湿式粉砕法の場合、溶媒として水またはエチルアルコールを用いることが好ましい。粉砕機としては、例えば、ロールミル、ボールミル、ジェットミル等が挙げられる。
【００２３】
光拡散板用のガラス粉末の５０％粒径（Ｄ５０）は０．５μｍ以上４μｍ以下が好ましい。なお、本明細書において、Ｄ５０は、レーザ回折／散乱式粒度分布測定装置を用いて測定した値をいう。このガラス粉末のＤ５０が０．５μｍ未満の場合には、ガラス粉末が凝集しやすく取り扱いが困難になるばかりでなく、粉末化に要する時間が長くなりすぎるおそれもある。一方、ガラス粉末のＤ５０が４μｍを超えると、Ｔｓの上昇や焼結不足が発生するおそれがある。粒径の調整は、例えば粉砕後に必要に応じて分級することで行う。光拡散板用ガラス粉末の最大粒径は２０μｍ以下が好ましい。最大粒径が２０μｍを超えると、ガラス粉末の焼結性が低下し、焼結体中に未溶解成分が残留するおそれがある。光拡散板用ガラス粉末の最大粒径は、より好ましくは１０μｍ以下である。
【００２４】
このようなガラス粉末とともに光拡散板用のガラスセラミックス組成物に配合されるセラミックス粉末としては、例えば、アルミナ粉末、ジルコニア粉末、シリカ粉末、チタニア粉末、およびこれらの複合粉末等が挙げられる。粉末の入手性および経済的な観点から、アルミナ粉末の使用が好ましい。光拡散板用のセラミックス粉末のＤ５０は、０．３〜５．０μｍが好ましい。
【００２５】
光拡散板用のガラスセラミックス組成物における前記セラミックス粉末の含有量は、このセラミックス粉末と前記ガラス粉末の含有量の合計に対して１０〜２０質量％の割合が好ましい。セラミックス粉末の含有量の割合が１０質量％未満の場合には、光拡散板の拡散性（光の広がり）および光拡散の均一性が不十分となり、発光装置の輝度や色調のムラを解消することが難しい。また、セラミックス粉末の含有割合が２０質量％を超えると、光拡散板の光透過性が不十分となり、高輝度の発光装置が得られない。
【００２６】
光拡散板は、光拡散板用グリーンシートを焼成することにより製造できる。光拡散板用グリーンシートは、前記ガラス粉末とセラミックス粉末とを前記した割合で混合した混合物に、バインダー、可塑剤、分散剤、溶剤等を添加して調製されたスラリーを、ドクターブレード法等によりシート状に成形し、乾燥させた後、所定の形状（例えば、枠体の開口部の形状である円形状）に切断・加工して得られる。
【００２７】
バインダーとしては、ポリビニルブチラール、アクリル樹脂等を好適に使用できる。可塑剤としては、フタル酸ジブチル、フタル酸ジオクチル、フタル酸ブチルベンジル等を使用できる。溶剤としては、トルエン、キシレン、２−プロパノール、２−ブタノール等の有機溶剤を好適に使用できる。
【００２８】
こうして得られた光拡散板用グリーンシートは、必要に応じてバインダー等を脱脂後、ガラスセラミックス組成物を焼結させるための焼成を行って光拡散板を得る。
【００２９】
脱脂は、例えば５００℃以上６００℃以下の温度で１時間以上１０時間以下保持する条件で行う。脱脂温度が５００℃未満もしくは脱脂時間が１時間未満の場合、バインダー等を十分に除去できないおそれがある。一方、脱脂温度は６００℃程度、脱脂時間は１０時間程度とすれば、バインダー等を十分に除去でき、これを超えるとかえって生産性等が低下するおそれがある。
【００３０】
また、焼成は、光拡散板の緻密な構造の獲得と生産性を考慮して、８００℃〜９３０℃の温度範囲で適宜時間を調整できる。具体的には、８５０℃以上９００℃以下の温度で２０分以上６０分以下保持することが好ましく、特に８６０℃以上８８０℃以下の温度が好ましい。焼成温度が８００℃未満では、光拡散板が緻密な構造のものとして得られないおそれがある。一方、焼成温度は９３０℃を超えると、光拡散板が変形するなど生産性等が低下するおそれがある。
【００３１】
こうして作製される光拡散板の厚さは２００〜３００μｍの範囲が好ましい。光拡散板の厚さが２００μｍ未満の場合には、光拡散性（光の広がり）および光拡散の均一性が不十分となり、発光装置の輝度や色調のムラを解消することが難しい。光拡散板の厚さが３００μｍを超えると、光透過性が不十分となり、高輝度の発光装置が得られない。光拡散板の光透過率は、可視光の波長領域の光全体の平均で７５〜９０％が好ましい。
【００３２】
さらに、このような光拡散板には蛍光体を含有できる。蛍光体を含む光拡散板を得るには、光拡散板用グリーンシートの作製において、ガラス粉末とセラミックス粉末とともに所定量の蛍光体粉末を配合し、蛍光体入りのグリーンシートを作製する。そして、このグリーンシートを焼成することで、蛍光体を含有する光拡散板を得ることができる。光拡散板に含有させる蛍光体としては、樹脂封止層に含有させる蛍光体と発光色が同じか、または異なる蛍光体を使用できる。例えば、樹脂封止層と光拡散板にいずれも黄色蛍光体を含有させ、白色光の発光効率を高めることができる。また、樹脂封止層に黄色蛍光体を含有させ、光拡散板には赤色または橙色の蛍光体を含有させることで、白色光の色調（色温度）を変えることもできる。
【００３３】
本発明の実施形態の発光装置においては、ガラス粉末とセラミックス粉末とを含むガラスセラミックス組成物の焼結体からなる光拡散板が、発光素子からの発光の取り出し部を覆うように配設されているので、光の広がり（配光）が均一で輝度ムラや色ムラの少ない光が得られる。特に、発光素子として比較的安価な小サイズのＬＥＤチップを複数個使用する、マルチチップタイプの発光装置においても、発光の広がりが均一で輝度ムラ等の少ない良好な発光が得られる。
【００３４】
また、本発明に使用される光拡散板は、ガラス粉末とセラミックス粉末とを含むガラスセラミックス組成物の焼結体から構成されるので、ＬＥＤ素子からの放射光や放射熱による劣化が生じないうえに、セラミックス粉末の含有割合を調整することで、光拡散板について、光透過性と光拡散性（配向均一性）とのバランスの調整が容易である。
【００３５】
さらに、光拡散板が樹脂封止層に接して配置されており、樹脂封止層と光拡散板との間に隙間（空気層）を介在させない構造となっているので、高い光取り出し効率を得ることができる。
すなわち、例えば、屈折率１．５５の樹脂からなる封止層の上に、ポリカーボネート（屈折率１．６）等の樹脂カバーを設けた従来からの構造では、樹脂封止層と樹脂カバーとの間に屈折率１．０の空気層が存在するので、発光素子から放射されて樹脂封止層を透過した光は、外部に出るまでに、樹脂封止層と空気層との界面、空気層と樹脂カバーとの界面、樹脂カバーと外部空気層との界面というように、屈折率の異なる層界面を３回通る。そのため、これらの界面における光の屈折によって直進する光量が低下し、光取り出し効率が大きく低下する。
【００３６】
これに対して、本発明の発光装置では、例えば、屈折率１．５５の樹脂からなる封止層の上に、前記した光拡散板（例えば屈折率１．５５）が直接配置されているので、発光素子から放射されて樹脂封止層を透過した光は、外部に出るまでに、樹脂封止層と光拡散板との界面、光拡散板と外部空気層との界面と、２箇所の界面を通るだけであり、しかも樹脂封止層と光拡散板とは屈折率が略同じであるので、樹脂封止層と光拡散板との界面における光反射は極めて小さい。したがって、本発明の発光装置では、光拡散板の配置に起因する光取り出し効率の低下が抑制され、高い光取り出し効率を得ることができる。
【００３７】
以下、本発明の発光装置の一実施形態を図面に基づいて説明する。この実施形態は、２ワイヤタイプの発光素子６個を電気的に並列に接続して搭載した発光装置の例を示すが、本発明はこれに限定されるものではない。
【００３８】
図１（ａ）は、本発明の発光装置の一実施形態を上面（搭載面）側から見た平面図であり、図１（ｂ）は、図１（ａ）の発光装置をＸ−Ｘ’線で切断した断面図である。なお、図１（ａ）は、樹脂封止層および光拡散板を取り除いた状態を示している。
【００３９】
本発明の発光装置１０は、発光素子搭載用基板１と、発光素子搭載用基板１に搭載され、一対の電極がそれぞれ所定の配線導体層にワイヤボンディングされて並列に接続された、２ワイヤタイプの６個の発光素子（例えば、ＬＥＤ素子）１１を備えている。
【００４０】
発光素子搭載用基板１は、平面形状が略正方形で略平板状の基板本体２を有している。なお、本明細書において、「略」とは目視レベルを示す。基板本体２は無機絶縁材料からなり、上面（搭載面）２１に枠体３が形成されている。そして、この枠体３により平面形状が円形のキャビティが形成されており、キャビティの底面は、発光素子１１の搭載される搭載領域となっている。
【００４１】
基板本体２を構成する無機絶縁材料としては、酸化アルミニウム質焼結体（アルミナセラミックス）や窒化アルミニウム質焼結体、ムライト質焼結体、ガラス粉末とセラミックス粉末とを含むガラスセラミックス組成物の焼結体（低温同時焼成セラミックス、以下、ＬＴＣＣという。）等が挙げられる。高反射性、製造の容易性、易加工性、経済性等の観点から、本発明においてはＬＴＣＣが好ましい。
【００４２】
本発明の実施形態において、基板本体２の形状は、平面形状が略正方形で略平板状となっているが、基板本体２の形状、厚さ、大きさ等は特に制限されず、搭載する発光素子１１の個数や配置パターン等、発光装置１０の設計に合わせて変更できる。また、基板本体２を構成するＬＴＣＣの原料組成、焼結条件等については、後述する発光装置１０の製造方法において説明する。基板本体２は、発光素子１１の搭載時やその後の使用時における損傷等を抑制する観点から、抗折強度が例えば２５０ＭＰａ以上が好ましい。
【００４３】
基板本体２の搭載領域には、発光素子１１と電気的に接続される配線導体層４が設けられている。配線導体層４は、搭載領域の中央に配設された、アノード側またはカソード側の１個の電極（第１の電極）４１と、搭載領域の周辺部に配設された、第１の電極と反対極側の複数の電極（第２の電極）４２を有する。第２の電極４２として３個の電極が、それぞれ第１の電極４１を囲む円周上に略等間隔で配設されている。
【００４４】
実施形態において、第２の電極４２の個数は、搭載される発光素子１１の個数の１／２の３個であるが、これは必要最小限の個数であり、それ以外に必要とする電極等があれば必要に応じて形成できる。すなわち、配線導体層４を構成する第１の電極４１の平面形状と配設位置、および第２の電極４２の平面形状、個数等は、図示のものに限定されない。また、配線導体層４の構成材料は、通常の発光素子搭載用基板１に用いられる配線導体層４と同様のものであれば特に制限されない。配線導体層４の厚さは、５〜１５μｍが好ましい。
【００４５】
基板本体２の搭載領域には、反射や放熱のための導体層４ａが形成されており、その上に、前記導体層４ａを保護するためのガラス材料からなるオーバーコート層５が形成されている。導体層４ａを構成する材料としては、前記配線導体層４と同様な材料を使用できる。反射や放熱のための導体層４ａは、配線導体層４の端部から若干の距離をおいて、搭載領域のほぼ全域を覆うように形成するのが好ましい。また、オーバーコート層５は、反射や放熱のための導体層４ａを覆うように設けられるが、層形成の容易性と、オーバーコート層５端部の盛り上がりが表面の平坦性に悪影響を与える点を考慮し、配線導体層４の端部から若干の距離をおいて形成するのが好ましい。６個の発光素子１１が搭載される６個の搭載部Ｔは、第１の電極４１と第２の電極４２グループとの間の円環状の領域に、略等間隔でそれぞれ配設されている。
【００４６】
オーバーコート層５を構成するガラス材料は、少なくともＳｉＯ２、Ｂ２Ｏ３、およびＮａ２ＯとＫ２Ｏから選ばれる少なくとも１種を構成成分とするホウケイ酸ガラスを含有するものが好ましい。またこのガラス材料は、セラミックス粉末を１０質量％以下の割合で含有できる。セラミックス粉末の含有量は好ましくは３質量％以上である。セラミックス粉末を含有することにより、オーバーコート層５の強度を高くできる場合がある。また、オーバーコート層５の放熱性を高くできる場合がある。さらに、耐酸性のような耐薬品性の観点からは、前記ガラス材料はセラミックス粉末としてシリカ粉末またはアルミナ粉末を含有することが好ましい。
【００４７】
オーバーコート層５は、前記ホウケイ酸ガラスのようなガラスの粉末と、必要に応じて前記セラミックス粉末とを混合してなる組成物を焼成してなるものであり、例えば、ガラス粉末とセラミックス粉末との混合粉末をペースト化してスクリーン印刷し、焼成して形成される。オーバーコート層５の厚さは、５〜２０μｍの範囲が好ましい。なお、反射や放熱のための導体層４ａおよびオーバーコート層５の形成は必須ではなく、基板本体２の構成材料等によっては省略できる。
【００４８】
基板本体２の他方の面は、発光素子１１の搭載されない非搭載面２２とされており、この非搭載面には、一対（アノード側およびカソード側）の外部電極端子６が設けられている。これらの外部電極端子６は、それぞれ基板本体２の内部等に形成された接続ビア７および内部配線層４３を介して、基板本体２の搭載面に設けられた第１の電極４１および第２の電極４２と電気的に接続されている。
【００４９】
外部電極端子６、接続ビア７および内部配線層４３の形状や構成材料としては、通常発光素子搭載用基板１に用いられるものと同様のものであれば特に制限なく使用できる。また、外部電極端子６、接続ビア７および内部配線層４３の配置については、これらと配線導体層４（第１の電極４１および第２の電極４２）を介して、搭載される６個の発光素子１１が電気的に並列接続されるように配置されていればよい。
【００５０】
また、基板本体２の熱抵抗を低減するために、基板本体２の内部にサーマルビアおよび放熱層（図示を省略する。）を埋設できる。
【００５１】
本発明の発光装置１０において、６個の発光素子１１は全て下面が同サイズの発光素子であり、発光素子搭載用基板１の６個の搭載部Ｔにそれぞれ配置され、接着剤であるシリコーンダイボンド材（図示を省略する。）を用いて搭載部Ｔに固定されている。
【００５２】
そして、各発光素子１１の電極の一方が、発光素子搭載用基板１の搭載領域の中央に位置する第１の電極４１に、ボンディングワイヤ１２によって接続されており、他方の電極が３個の第２の電極４２グループのうちで最も近い電極に、ボンディングワイヤ１２によって接続されている。こうして、６個の発光素子１１の６対１２個の電極を接続する１２本のボンディングワイヤ１２は、互いに交差しないように配置されている。なお、発光素子１１の配置は、図１に示す配置に限定されない。
【００５３】
そして、本発明の発光装置１０では、これらの発光素子１１やボンディングワイヤ１２を覆うように、モールド樹脂からなる樹脂封止層１３が設けられ、その上に、前記したようにガラス粉末とセラミックス粉末とを含むガラスセラミックス組成物の焼結体から構成された略平板状の光拡散板１４が配置されている。光拡散板１４は、例えば、枠体３の上部に設けられた凹部３ａに嵌め込まれ、下面が樹脂封止層１３の上面に隙間なく接するように配置されている。
【００５４】
本発明の実施形態の発光装置１０においては、樹脂封止層１３の上に、ガラス粉末とセラミックス粉末とを含むガラスセラミックス組成物の焼結体からなる光拡散板１４が配置されているので、６個の発光素子１１から発光され、樹脂封止層１３を通って外部に放射される光の広がり（配光）が均一となる。したがって、輝度ムラや色ムラが少なく、輝度（光度）の高い光を得ることができる。また、光拡散板１４が樹脂封止層１３に接して配置されており、樹脂封止層１３と光拡散板１４との間に空気層を介在させない構造となっているので、光取り出し効率が高い。実施形態の発光装置１０は、車載用ヘッドライトやプロジェクターのような、配光の均一性が高い光を必要とする用途に使用できる。
【００５５】
以上、本発明の発光装置１０の実施形態について一例を挙げて説明したが、本発明の発光装置はこれに限定されるものではない。本発明の趣旨に反しない限度において、また必要に応じてその構成を適宜変更できる。
【００５６】
本発明の発光装置１０を製造するには、ＬＴＣＣ基板に通常用いられる材料および製造方法を適用して発光素子搭載用基板１を製造した後、その発光素子搭載用基板１を用いて発光装置を製造できる。
【００５７】
以下に、図１に示す発光装置１０を製造する方法を例にして、本発明の発光装置の製造方法を説明する。
【００５８】
図１に示す発光装置１０は、以下の（Ａ）〜（Ｈ）の各工程を含む製造方法により製造できる。なお、以下の説明では、その製造に用いる部材について、完成品の部材と同一の符号を付して説明する。
【００５９】
（Ａ）本体用グリーンシート作製工程
ガラス粉末とセラミックス粉末とを含むガラスセラミックス組成物を用いて、発光素子搭載用基板１の基板本体２を形成するためのグリーンシート（本体用グリーンシート）等を作製する。なお、本体用グリーンシートは、上層を形成するための上層用グリーンシート、内層を形成するための内層用グリーンシート、下層を形成するための下層用グリーンシートを含む。この工程では、枠体３を形成するためのグリーンシート（枠体用グリーンシート）の作製も行う。
【００６０】
本体用グリーンシートは、ガラス粉末とセラミックス粉末とを含むガラスセラミックス組成物に、バインダー、必要に応じて可塑剤、分散剤、溶剤等を添加してスラリーを調製し、これをドクターブレード法等によりシート状に成形し、乾燥させることで製造できる。また、こうして作製されたグリーンシートを、所定の形状に加工することにより、枠体用グリーンシートが得られる。
【００６１】
本体用グリーンシートを作製するための本体用ガラス粉末としては、Ｔｇが５５０℃以上７００℃以下のものが好ましい。Ｔｇが５５０℃未満の場合には、脱脂が困難となるおそれがあり、７００℃を超える場合には、収縮開始温度が高くなり、寸法精度が低下するおそれがある。
【００６２】
また、このガラス粉末は、８００℃以上９３０℃以下で焼成したときに結晶が析出するものが好ましい。結晶が析出しないものの場合、十分な機械的強度を得ることができないおそれがある。さらに、ＤＴＡ（示差熱分析）により測定される結晶化ピーク温度（Ｔｃ）が８８０℃以下のものが好ましい。Ｔｃが８８０℃を超える場合、寸法精度が低下するおそれがある。
【００６３】
このような本体用ガラス粉末としては、酸化物基準のモル％表示で、ＳｉＯ２を５７〜６５％、Ｂ２Ｏ３を１３〜１８％、ＣａＯを９〜２３％、Ａｌ２Ｏ３を３〜８％、Ｋ２ＯおよびＮａ２Ｏから選ばれる少なくとも一方を合計で０．５〜６％含有するものが好ましい。このような組成のガラス粉末を用いることで、基板本体２の表面平坦度を向上させることが容易となる。
【００６４】
ここで、ＳｉＯ２は、ガラスのネットワークフォーマとなるものである。ＳｉＯ２の含有量が５７％未満の場合、安定なガラスを得ることが難しく、また化学的耐久性も低下するおそれがある。一方、ＳｉＯ２の含有量が６５％を超える場合には、ＴｓやＴｇが過度に高くなるおそれがある。ＳｉＯ２の含有量は、好ましくは５８％以上、より好ましくは５９％以上、特に好ましくは６０％以上である。また、ＳｉＯ２の含有量は、好ましくは６４％以下、より好ましくは６３％以下である。
【００６５】
Ｂ２Ｏ３は、ガラスのネットワークフォーマとなるものである。Ｂ２Ｏ３の含有量が１３％未満の場合、ＴｓやＴｇが過度に高くなるおそれがある。一方、Ｂ２Ｏ３の含有量が１８％を超える場合、安定なガラスを得ることが難しく、また化学的耐久性も低下するおそれがある。Ｂ２Ｏ３の含有量は、好ましくは１４％以上、より好ましくは１５％以上である。また、Ｂ２Ｏ３の含有量は、好ましくは１７％以下、より好ましくは１６％以下である。
【００６６】
Ａｌ２Ｏ３は、ガラスの安定性、化学的耐久性、および強度を高めるために添加される。Ａｌ２Ｏ３の含有量が３％未満の場合、ガラスが不安定となるおそれがある。一方、Ａｌ２Ｏ３の含有量が８％を超える場合、ＴｓやＴｇが過度に高くなるおそれがある。Ａｌ２Ｏ３の含有量は、好ましくは４％以上、より好ましくは５％以上である。また、Ａｌ２Ｏ３の含有量は、好ましくは７％以下、より好ましくは６％以下である。
【００６７】
ＣａＯは、ガラスの安定性や結晶の析出性を高めるとともに、ＴｓやＴｇを低下させるために添加される。ＣａＯの含有量が９％未満の場合、Ｔｓが過度に高くなるおそれがある。一方、ＣａＯの含有量が２３％を超える場合、ガラスが不安定になるおそれがある。ＣａＯの含有量は、好ましくは１２％以上、より好ましくは１３％以上、特に好ましくは１４％以上である。また、ＣａＯの含有量は、好ましくは２２％以下、より好ましくは２１％以下、特に好ましくは２０％以下である。
【００６８】
Ｋ２Ｏ、Ｎａ２Ｏは、Ｔｇを低下させるために添加される。Ｋ２ＯおよびＮａ２Ｏの合計した含有量が０．５％未満の場合、ＴｓやＴｇが過度に高くなるおそれがある。一方、Ｋ２ＯおよびＮａ２Ｏの合計した含有量が６％を超える場合、化学的耐久性、特に耐酸性が低下するおそれがあり、電気的絶縁性も低下するおそれがある。Ｋ２ＯおよびＮａ２Ｏの合計した含有量は、０．８％以上５％以下であることが好ましい。
【００６９】
なお、本体用ガラス粉末は、必ずしも上記成分のみからなるものに限定されず、Ｔｇ等の諸特性を満たす範囲で他の成分を含有できる。他の成分を含有する場合、その合計した含有量は１０％以下が好ましい。
【００７０】
本体用ガラス粉末は、上記したような組成を有するガラスを溶融法によって製造し、乾式粉砕法や湿式粉砕法によって粉砕して得られる。湿式粉砕法の場合、溶媒として水またはエチルアルコールを用いることが好ましい。粉砕機としては、例えば、ロールミル、ボールミル、ジェットミル等が挙げられる。
【００７１】
本体用ガラス粉末のＤ５０は０．５μｍ以上２μｍ以下が好ましい。ガラス粉末のＤ５０が０．５μｍ未満の場合、ガラス粉末が凝集しやすく取り扱いが困難になるばかりでなく、均一分散が困難になる。一方、ガラス粉末のＤ５０が２μｍを超える場合には、ガラス軟化温度の上昇や焼結不足が発生するおそれがある。粒径は、例えば、粉砕後に必要に応じて分級して調整してもよい。
【００７２】
セラミックス粉末としては、従来からＬＴＣＣ基板の製造に用いられるものが使用でき、例えば、アルミナ粉末、ジルコニア粉末、またはアルミナ粉末とジルコニア粉末との混合物等を好適に使用できる。特に、アルミナ粉末とともに、アルミナよりも高い屈折率を有するセラミックスの粉末（以下、高屈折率セラミックス粉末と示す。）を使用できる。
【００７３】
高屈折率セラミックス粉末は、焼結体（基板）の反射率を向上させるための成分であり、例えばチタニア粉末、ジルコニア粉末、安定化ジルコニア粉末等が挙げられる。アルミナの屈折率が１．８程度であるのに対して、チタニアの屈折率は２．７程度、ジルコニアの屈折率は２．２程度であり、アルミナに比べて高い屈折率を有している。これらの高屈折率セラミックス粉末を含めた前記セラミックス粉末のＤ５０は、０．５μｍ以上４μｍ以下が好ましい。
【００７４】
このようなガラス粉末とセラミックス粉末とを、例えば、ガラス粉末が３０質量％以上５０質量％以下、セラミックス粉末が５０質量％以上７０質量％以下となるように配合し、混合したものに、バインダー、必要に応じて可塑剤、分散剤、溶剤等を添加することによりスラリーが得られる。
【００７５】
バインダーとしては、例えば、ポリビニルブチラール、アクリル樹脂等を好適に使用できる。可塑剤としては、例えば、フタル酸ジブチル、フタル酸ジオクチル、フタル酸ブチルベンジル等を使用できる。溶剤としては、トルエン、キシレン、２−プロパノール、２−ブタノール等の有機溶剤を好適に使用できる。
【００７６】
こうして得られたスラリーをドクターブレード法等によりシート状に成形し乾燥させて、例えば３枚の本体用グリーンシート（上層用グリーンシート、内層用グリーンシートおよび下層用グリーンシート）を作製する。また、同様にして作製されたグリーンシートを、所定の形状に加工することにより、枠体用グリーンシートを作製する。
【００７７】
（Ｂ）導体ペースト層形成工程
各本体用グリーンシート（上層用グリーンシート、内層用グリーンシートおよび下層用グリーンシート）の所定の位置に、接続ビア用の貫通孔等を形成する。また、上層用グリーンシート、内層用グリーンシートおよび下層用グリーンシートの所定の位置に、配線導体用導体ペースト層４、内部配線層用導体ペースト層４３および外部電極端子用導体ペースト層６をそれぞれ形成する。さらに、各本体用グリーンシートに形成された前記貫通孔に導体ペーストを充填することにより、接続ビア用導体ペースト層７を形成する。さらに、上層用グリーンシートの所定の領域に、反射および放熱用導体ペースト層４ａを形成する。
【００７８】
配線導体用導体ペースト層４、内部配線層用導体ペースト層４３、接続ビア用導体ペースト層７、外部電極端子用導体ペースト層６、および反射および放熱用導体ペースト層４ａの形成方法としては、導体ペーストをスクリーン印刷により塗布または充填する方法が挙げられる。形成されるこれらの導体ペースト層の膜厚は、最終的に得られる第１および第２の電極４１，４２、内部配線層４３、接続ビア７、外部電極端子６、反射および放熱用導体層４ａの膜厚が所定の膜厚となるように調整される。
【００７９】
導体ペーストとしては、例えば、銅、銀、金等を主成分とする金属の粉末に、エチルセルロース等のビヒクル、必要に応じて溶剤等を添加してペースト状としたものを使用できる。なお、上記金属粉末としては、銀粉末、銀と白金またはパラジウムからなる金属粉末が好ましく用いられる。
【００８０】
（Ｃ）オーバーコートガラスペースト層形成工程
上層用グリーンシートにおいて、（Ｂ）工程で形成された反射および放熱用導体ペースト層４ａの上に、配線導体用導体ペースト層４の周囲近傍を除き搭載領域のほぼ全域を覆うように、オーバーコートガラスペースト層５をスクリーン印刷により形成する。
【００８１】
オーバーコートガラスペーストは、前記したオーバーコート層用のガラス粉末と、必要に応じて前記セラミックス粉末とを混合してなる組成物に、エチルセルロース等のビヒクル、必要に応じて溶剤等を添加してペースト状としたものを使用できる。形成されるオーバーコートガラスペースト層５の膜厚は、最終的に得られるオーバーコート層５の厚さが５〜２０μｍとなるように調整される。
【００８２】
（Ｄ）積層工程
本体用グリーンシートに導体ペースト層（上層用グリーンシートにおいてはさらにオーバーコートガラスペースト層）が形成されて得られた導体ペースト層付きグリーンシートと、導体ペースト層およびオーバーコートガラスペースト層付きグリーンシートと、枠体用グリーンシートとを所定の順に重ね合わせ、熱圧着により一体化して未焼成基板を得る。
【００８３】
（Ｅ）焼成工程
上記（Ｄ）工程で得られた未焼成基板について、必要に応じてバインダー等を脱脂後、ガラスセラミックス組成物等を焼結させるための焼成を行って発光素子搭載用基板１とする。
【００８４】
脱脂は、例えば、５００℃以上６００℃以下の温度で１時間以上１０時間以下保持する条件で行う。脱脂温度が５００℃未満もしくは脱脂時間が１時間未満の場合、バインダー等を十分に除去できないおそれがある。一方、脱脂温度は６００℃程度、脱脂時間は１０時間程度とすれば、バインダー等を十分に除去でき、これを超えるとかえって生産性等が低下するおそれがある。
【００８５】
また、焼成は、基体本体２の緻密な構造の獲得と生産性を考慮して、８００℃〜９３０℃の温度範囲で適宜時間を調整できる。具体的には、８５０℃以上９００℃以下の温度で２０分以上６０分以下保持することが好ましく、特に８６０℃以上８８０℃以下の温度が好ましい。焼成温度が８００℃未満では、基体本体２が緻密な構造のものとして得られないおそれがある。一方、焼成温度は９３０℃を超えると、基体本体２が変形するなど生産性等が低下するおそれがある。また、上記導体ペーストとして、銀を主成分とする金属粉末を含有する金属ペーストを用いた場合、焼成温度が８８０℃を超えると、過度に軟化するために所定の形状を維持できなくなるおそれがある。
【００８６】
このようにして発光素子搭載用基板１が得られるが、焼成後、必要に応じて搭載面に露出した配線導体層４（第１および第２の電極４１、４２）の表面を被覆するように、Ｎｉ／金メッキ等の、通常発光素子搭載用基板１において導体保護用に用いられる導電性保護膜を配設することもできる。
【００８７】
（Ｆ）発光素子搭載工程
前記（Ｅ）工程で得られた発光素子用基板１の６個の搭載部に、上面に１対の電極を有するＬＥＤチップ等の６個の発光素子１１をそれぞれ配置し、接着剤であるシリコーンダイボンド材を用いて固定した後、各発光素子１１の電極の一方を、発光素子搭載用基板１の搭載領域の中央に位置する第１の電極４１に、他方の電極を最も近い第２の電極４２に、それぞれボンディングワイヤ１２によって接続する。
【００８８】
（Ｇ）封止樹脂の注入・充填工程
前記（Ｆ）工程で発光素子１１が搭載された発光素子搭載用基板１のキャビティ内に、シリコーン樹脂のような封止用透明樹脂を注入・充填する。この封止用透明樹脂には、発光素子１１からの発光との混色により白色光が得られるように、蛍光体を含有できる。
【００８９】
（Ｈ）光拡散板の設置工程
前記（Ｇ）工程で形成された封止用樹脂の注入・充填層の上に、前記した方法等により製造された光拡散板１４を配置する。そして、加熱して封止用樹脂を硬化させると同時に、光拡散板１４を硬化した樹脂層（樹脂封止層１３）の上面に接着・固定する。
【００９０】
以上、発光装置１０の製造方法について説明したが、枠体用グリーンシートは単一のグリーンシートからなる必要はなく、複数枚のグリーンシートを積層したものであってもよい。また、枠体用グリーンシートを除いた本体用グリーンシートの枚数も、必ずしも３枚である必要はなく、２枚あるいは４枚以上であってもよい。さらに、発光素子搭載用基板１の製造における各部の形成順序等については、適宜変更できる。
【実施例】
【００９１】
次に、本発明の具体的な実施例を記載する。なお、本発明はこれらの実施例に限定されるものではない。
【００９２】
例１〜９
以下に示す方法で、図１に示す発光装置を製造した。なお、例１〜８は本発明の実施例であり、例９は比較例である。
【００９３】
＜発光素子搭載用基板の製造＞
まず、発光素子搭載用基板１の基板本体２を作製するための本体用グリーンシート（上層用グリーンシート、内層用グリーンシートおよび下層用グリーンシート、）を作製した。本体用グリーンシートの作製においては、酸化物基準のモル％表示で、ＳｉＯ２が６０．４％、Ｂ２Ｏ３が１５．６％、Ａｌ２Ｏ３が６％、ＣａＯが１５％、Ｋ２Ｏが１％、Ｎａ２Ｏが２％となるように原料を配合、混合し、この原料混合物を白金ルツボに入れて１６００℃で６０分間溶融させた後、溶融状態のガラスを流し出し冷却した。このガラスをアルミナ製ボールミルにより４０時間粉砕して基板本体用ガラス粉末を製造した。なお、粉砕時の溶媒にはエチルアルコールを用いた。
【００９４】
次いで、このガラス粉末が３８質量％、アルミナ粉末（昭和電工社製、商品名；ＡＬ−４５Ｈ）が３８質量％、ジルコニア粉末（第一稀元素化学工業社製、商品名；ＨＳＹ−３Ｆ−Ｊ）が２４質量％となるように配合し、混合した後、この混合物５０ｇに、有機溶剤（トルエン、キシレン、２−プロパノール、２−ブタノールを質量比４；２；２；１で混合したもの）１５ｇ、可塑剤（フタル酸ジ−２−エチルヘキシル）２．５ｇ、バインダーとしてのポリビニルブチラール（デンカ社製、商品名；ＰＶＫ＃３０００Ｋ）５ｇ、さらに分散剤（ビックケミー社製、商品名；ＢＹＫ１８０）０．５ｇを配合し、混合してスラリーを調製した。
【００９５】
このスラリーをＰＥＴフィルム上にドクターブレード法により塗布し、乾燥させたグリーンシートを焼成後の厚さが、上層用、下層用それぞれに０．２５ｍｍになるように積層し、基板本体２用の各グリーンシートを製造した。また、これらの本体用グリーンシートと同様にして製造されたグリーンシートを、所定の形状に加工することにより枠体用グリーンシートを作製した。
【００９６】
一方、導電性金属粉末（大研化学工業社製、商品名；Ｓ５５０）、ビヒクルとしてのエチルセルロースを質量比８５；１５の割合で配合し、固形分が８５質量％となるように溶剤としてのαテレピネオールに分散後、磁器乳鉢中で１時間混練し、さらに三本ロールにて３回分散して導体ペーストを製造した。
【００９７】
そして、基板本体用グリーンシートのうちの１枚（上層用グリーンシート）の接続ビアに相当する部分に、孔空け機を用いて直径０．１５ｍｍの貫通孔を形成し、スクリーン印刷法により前記導体ペーストを充填して、接続ビア用導体ペースト層７を形成した。その後、このグリーンシートの上面に、前記導体ペーストをスクリーン印刷することにより、第１の電極用、第２の電極用の各導体ペースト層４１，４２を形成した。また、上層用グリーンシートの上面の所定の領域に、前記導体ペーストをスクリーン印刷することにより、反射および放熱用導体ペースト層４ａを形成した。
【００９８】
また、下層用グリーンシートの接続ビアに相当する部分に、孔空け機を用いてそれぞれ直径０．１５ｍｍの貫通孔を形成し、スクリーン印刷法により前記導体ペーストを充填して接続ビア用導体ペースト層７を形成した。また、下層用グリーンシートの上面に、スクリーン印刷法により内部配線層用導体ペースト層４３を形成した。
【００９９】
さらに、下層用グリーンシートの下面に、前記導体ペーストを印刷することにより、外部電極端子用導体ペースト層６を形成した。
【０１００】
次いで、オーバーコート層用のホウケイ酸ガラスの粉末と、セラミックス粉末とを混合してなる組成物に、エチルセルロース等のビヒクル、溶剤等を添加してペースト状とすることでオーバーコート層用ガラスペーストを調製した。そして、上層用グリーンシートにおいて、配線導体用導体ペースト層４の周囲近傍を除き搭載領域のほぼ全域を覆うように、反射および放熱用導体ペースト層４ａの上に、スクリーン印刷によりオーバーコートガラスペースト層５を形成した。
【０１０１】
次に、こうして作製された導体ペースト層およびオーバーコートガラスペースト層付きの上層用グリーンシートと、導体ペースト層付きの下層用グリーンシートを順に重ね合わせ、さらに上層用グリーンシートの上に枠体用グリーンシートを重ねた後、熱圧着により一体化した。こうして、未焼成基板が得られた。得られた未焼成基板を、５５０℃で５時間保持して脱脂し、さらに８７０℃で３０分間保持して焼成して、発光素子搭載用基板１を製造した。
【０１０２】
＜光拡散板の製造＞
例１〜８においては、まず、光拡散板を製造するための光拡散板用グリーンシートを作製した。光拡散板用グリーンシートの作製においては、酸化物基準のモル％表示で、ＳｉＯ２が６０．４％、Ｂ２Ｏ３が１６．６％、Ａｌ２Ｏ３が６％、ＣａＯが１３％、Ｋ２Ｏが２％、Ｎａ２Ｏが２％となるように原料を配合、混合し、この原料混合物を白金ルツボに入れて１５００〜１６００℃で６０分間溶融させた後、溶融状態のガラスを流し出し冷却した。このガラスをアルミナ製ボールミルにより４０時間粉砕して光拡散板用ガラス粉末を得た。なお、粉砕時の溶媒にはエチルアルコールを用いた。
【０１０３】
得られたガラス粉末ＢのＤ５０（μｍ）を、レーザ回折／散乱式粒度分布測定装置（島津製作所社製、商品名；ＳＡＬＤ２１００）を用いて測定したところ、２．５μｍであった。
【０１０４】
次いで、このガラス粉末とアルミナ粉末（昭和電工社製、商品名；ＡＬ−４５Ｈ）とを、表１に示す質量比で配合し、混合し、この混合物５０ｇに、有機溶剤（トルエン、キシレン、２−プロパノール、２−ブタノールを質量比４；２；２；１で混合したもの）１５ｇ、可塑剤（フタル酸ジ−２−エチルヘキシル）２．５ｇ、バインダーとしてのポリビニルブチラール（デンカ社製、商品名；ＰＶＫ＃３０００Ｋ）５ｇ、さらに分散剤（ビックケミー社製、商品名；ＢＹＫ１８０）０．５ｇを配合し、混合してスラリーを調製した。
【０１０５】
このスラリーをＰＥＴフィルム上にドクターブレード法により塗布し、乾燥させたグリーンシートを焼成後の厚さが表１に示す厚さ（μｍ）になるように積層した後、円形に切断・加工して光拡散板用グリーンシートを作製した。
【０１０６】
次に、こうして作製された光拡散板用グリーンシートを、５５０℃で５時間保持して脱脂し、さらに８７０℃で３０分間保持して焼成して、例１〜８で使用する光拡散板１４を製造した。
【０１０７】
例９においては、透光性アルミナからなる厚さ５００μｍの光拡散板（日本ガイシ社製、商品名；ハイセラム）を使用した。
【０１０８】
次いで、前記方法で得られた例１〜９の光拡散板の透過率を、以下に示すようにして測定した。
【０１０９】
＜光拡散板の透過率＞
光源（朝日分光社製、装置名；ＬＡＸ−Ｃ１００）を用い、例１〜９で使用する光拡散板を通過した光を、オーシャンオプトニクス社製の積分球ＦＯＩＳ−１で集光した。そして、朝日分光社製の分光器（朝日分光社製、装置名；ＨＳＵ−１００Ｓ）によって可視光透過率の平均値を算出した。
【０１１０】
次に、上記で製造した発光素子搭載用基板１の６箇所の搭載部Ｔに、２ワイヤタイプのＬＥＤ素子（エピスター社製、商品名；ＥＳ−ＣＥＢＬＶ２４）６個をダイボンド材（信越化学工業社製、商品名；ＫＥＲ−３０００−Ｍ２）により固定した後、各ＬＥＤ素子が有する一対の電極をボンディングワイヤ１２によってそれぞれ所定の配線導体層４（第１の電極４１と第２の電極４２）に電気的に接続した。さらに、封止用透明樹脂（信越化学工業社製、商品名；ＣＳＲ−１０１６Ａ）に蛍光体を白色光が得られるように含有させた蛍光体含有樹脂を、発光素子搭載用基板１のキャビティ内に注入・充填した後、注入・充填層の上に前記光拡散板１４を配置した。そして、加熱して注入・充填層を硬化させるとともに、光拡散板１４を硬化層である樹脂封止層１３に接着した。
【０１１１】
こうして得られた発光装置１０に、電圧／電流発生器（アドバンテスト社製、商品名；Ｒ６２４３）を用いて２１０ｍＡを印加して発光させた。そして、発光装置１０によって得られる光の配光特性を、分光装置（スペクトラコープ社製、装置名；ＳＯＬＩＤＬＡＭＢＤＡ・ＣＣＤ・ＬＥＤ・ＭＯＮＩＴＯＲ・ＰＬＵＳ）に、ＬＥＤ光度測定ステージ（スペクトラコープ社製、装置名；ＭＡＳ−Ｌ０７０２）を装着したものを用いて測定した。
【０１１２】
配光特性の測定は、発光装置１０の発光面である光拡散板１４の外表面の中心部を起点とし、発光面に対して垂直方向を０°として、左右４５°の角度まで０．１°毎に光度を測定することによって行った。そして、得られた配光曲線において、０°の光度、および最も高い光度と最も低い光度との差（以下、配光光度差と示す。）を算出した。
【０１１３】
０°の光度と配光光度差の測定結果を表１に示す。なお、０°の光度および配光光度差は、光拡散板を用いない時の０°の光度（ｃｄ）を基準（１００％）とした時の相対光度（％）とした。例１〜９において、０°の光度はマイナスとなるが、絶対値が小さいほど光拡散板１４の設置による光度および発光効率の低下が少ないことを意味する。この値は、絶対値が１０％以下が好ましい。また、配光光度差（％）は、発光の広がりの均一性および輝度ムラの低減の観点から、２０％以下が好ましい。
【０１１４】
【表１】
2014067965.tif 000003
【０１１５】
表１から、ガラス粉末とアルミナ粉末とを含むガラスセラミックス組成物の焼結体からなる光拡散板１４が樹脂封止層１３に接して設けられた例１〜８の発光装置１０では、０°の光度の絶対値が十分に小さく、かつ配光光度差（％）が十分に小さいことがわかる。特に、アルミナ粉末の含有割合が１０〜２０質量％で、２００〜３００μｍの厚さを有する光拡散板１４を備えた例１〜３および例６，７の発光装置１０では、０°の光度の絶対値が１０％以下で配光光度差（％）が２０％以下となっており、広がりが均一で輝度ムラ等が少なく、光度および効率の高い発光が得られている。
【０１１６】
これに対して、透光性アルミナからなる光拡散板が設けられた例９の発光装置では、０°の光度の絶対値は小さいが、配光光度差（％）が３０％以上と大きく、発光の広がりの均一性が低く、輝度ムラ等の低減が十分になされていないことがわかる。
【産業上の利用可能性】
【０１１７】
本発明の発光装置によれば、光の広がり（配光）が均一で、輝度ムラ等が少なく、輝度の高い光を得ることができる。また、高い光取り出し効率を得ることができる。したがって、本発明の発光装置は、車載用ヘッドライトやプロジェクターのような、配光の均一性が高い光を必要とする用途に使用できる。
【符号の説明】
【０１１８】
１…発光素子搭載用基板、２…基板本体、３…枠体、４…配線導体層、４ａ…反射および放熱用導体層、５…オーバーコート層、６…外部電極端子、７…接続ビア、１０…発光装置、１１…発光素子、１２…ボンディングワイヤ、１３…樹脂封止層、４１…第１の電極、４２…第２の電極、４３…内部配線層。
【図１】
2014067965.tif 000004